선형의 α-올레핀을 제조하기 위한 균질 촉매의 제조 방법은, 제1 용매 내에 개변제 및 유기알루미늄 화합물을 포함하는 제1 프리-촉매 용액을 제조하고, 제1 프리-촉매 용액은 1시간 내지 90일의 기간 동안 제1 용기에서 반응 및 보관되며; 제2 용매, 리간드 및 크로뮴 함유 화합물을 포함하는 제2 프리-촉매 용액을 제조하고, 제2 프리-촉매 용액은 제2 용기에서 1시간 내지 90일의 기간 동안 보관되며; 소정의 시간 경과 후, 제1 프리-촉매 용액을 촉매 사전-형성 유닛에 투입하고; 동일한 시간 경과 후, 제2 프리-촉매 용액을 촉매 사전-형성 유닛에 투입하고; 제1 프리-촉매 용액과 제2 프리-촉매 용액을 혼합하여 균질 촉매를 제조하고; 균질 촉매를 α-올레핀을 포함하는 반응 용기에 투입하고; 균질 촉매와 균질 촉매를 혼합하여 선형의 α-올레핀을 제조하는 것을 포함한다.
A method for preparing a homogenous catalyst for the production of linear alpha olefins includes: preparing a first pre-catalyst solution comprising a modifier and an organoaluminum compound in a first solvent wherein the first pre-catalyst solution is reacted and stored in a first vessel for a period of time of 1 hour to 90 days; preparing a second pre- catalyst solution comprising a second solvent, a ligand, and a chromium containing compound, wherein the second pre-catalyst solution is stored in a second vessel for a period of time of 1 hour to 90 days; and after a period of time, adding the first pre-catalyst solution to a catalyst pre-formation unit; after the same period of time, adding the second pre-catalyst solution to the catalyst pre-formation unit; forming a homogenous catalyst by mixing the first pre-catalyst solution and the second pre-catalyst solution; adding the homogeneous catalyst to a reaction vessel, wherein the reaction vessel comprises an alpha olefin; and forming the linear alpha olefin by mixing the homogeneous catalyst and the homogenous catalyst.